СПОСОБ ВЫЩЕЛАЧИВАНИЯ ДИСПЕРСНОГО ЗОЛОТА ИЗ УПОРНЫХ РУД И ТЕХНОГЕННОГО МИНЕРАЛЬНОГО СЫРЬЯ

1. Способ выщелачивания дисперсного золота из упорных руд и техногенного минерального сырья, включающий агломерацию (окомкование) золотосодержащей минеральной массы за счет добавки к ней связующего материала, формирование штабеля, подачу в штабель раствора реагента, выщелачивающего золото, сбор рабочих растворов с последующим выделением из него золота, отличающийся тем, что при агломерации (окомковании) в минеральную массу добавляют дополнительно карбонатно-щелочной раствор, содержащий растворенный углекислый газ и активный кислород, полученные в результате последовательной электрохимической и фотохимической обработки содового раствора, которым окисляют, выщелачивают или переводят в подвижное состояние компоненты минеральных матриц, содержащих дисперсное золото, после чего осуществляют выщелачивание золота из агломерированного материала, первоначально в пенетрационно-диффузионном режиме вводом активного концентрированного раствора выщелачивающих реагентов до образования смачивающих агломерированный материал пленок, а затем после накопления в них растворенного золота в инфильтрационном, фильтрационном или агитационном режимах накислороженной водой или слабым раствором выщелачивающих реагентов, с повторением цикла до экономически оправданного уровня извлечения.
2. Способ по п.1, отличающийся тем, что в активный содовый раствор после электрохимической обработки вводят перекись водорода и подвергают его фотохимической обработке УФ-лампой.
3. Способ по п.1, отличающийся тем, что выделение золота из рабочих растворов производят сорбцией, проводимой стадийно, после каждого рабочего цикла выщелачивания, включающего обработку окисленного агломерированного материала концентрированным раствором выщелачивающего реагента до образования пленок на поверхности его частиц, подачу накислороженной воды или низко концентрированного раствора реагента и извлечение после окончательного выщелачивания золота из рабочего раствора или пульпы.
4. Способ по п.1, отличающийся тем, что сорбенты готовят в карбонатно-щелочном растворе, полученном при фотоэлектрохимической обработке, и подвергают воздействию УФ-лучей в тонком слое перед загрузкой в сорбционные колонны.